Защитная композиция для деревянных строительных конструкций
PROTECTIVE COMPOSITION FOR WOODEN BUILDING STRUCTURES

Изобретение относится к области строительства, для антикоррозийной и гидроизоляционной защиты деревянных строительных конструкций, в частности складов минеральных удобрений.
Известна защитная композиция для деревянных строительных конструкций на основе клея поливинилацетата и изоцианатного сшивающего агента (Патент РФ №2349447, В27Л 1/00, опубл. 20.03.2009).
Однако недостатком известной композиции является ее нетехнологичность.
Наиболее близкой по технической сущности и достигаемому результату является защитная композиция для деревянных строительных конструкций, включающая полимерное связующее и наполнитель, при этом в качестве полимерного связующего используют лак этиноль 1 масс.ч. и латекс дивинилстирольный СКС-65 - 0,15-0,2 масс.ч., а в качестве наполнителя порошкообразный графит литейный серебристый - 0,1-0,15 масс.ч. (Патент РФ на изобретение №2534795, C09D5/18, опубл. 7.10.2014).
Недостатком этой защитной композиции является низкая надежность и долговечность деревянных строительных конструкций из-за низких защитных свойств компонентов.
Технической задачей, на решение которой направлено изобретение, является повышение надежности и долговечности деревянных строительных конструкций.
Указанная задача достигается тем, что в защитной композиции для деревянных строительных конструкций, включающей полимерное связующее и наполнитель, при этом в качестве полимерного связующего используют лак этиноль 1 масс.ч. и латекс дивинилстирольный СКС-65 - 0,15-0,2 масс.ч., а в качестве наполнителя порошкообразный графит литейный серебристый - 01-0,15 масс.ч. согласно изобретению, дополнительно в качестве наполнителя используют молотый доменный шлак - 0. 1.0,15 масс.ч. с размером зерен 0,12-0,15 мм.
Использование в качестве дополнительного наполнителя молотого доменного шлака - 0,1-0,15 масс.ч. с размером зерен 0,12-0,15 мм позволяет повысить технологичность, надежность и долговечность деревянных строительных конструкций за счет химических свойств молотого доменного шлака.
Защитную композицию для деревянных строительных конструкций изготавливают следующим образом.
Пример получения защитной композиции для защиты деревянных строительных конструкций.
Для изготовления защитной композиции для деревянных строительных конструкций с применением вышеназванных материалов готовят этинолевые эмали на основе лака этиноль.
Примерный состав композиции на основе лака этиноль:
1. Гидроизолирующий и антикоррозийный верхний слой:
- лак этиноль - 1 масс.ч.;
- порошкообразный графит литейный серебристый - 0,1-0,15 масс.ч.;
- латекс СКС-65 - 0,15 - 0,2 масс.ч.
- молотый доменный шлак с размером зерен 0,12-0,15 мм - 0,1-0,15 масс.ч.
2. Клеящий состав:
- лак этиноль - 1 масс.ч.
- порошкообразный графит литейный серебристый - 0,1-0,15 масс.ч.;
- латекса СКС-65 в количестве 0,45-0,5 масс.ч.
- молотый доменный шлак с размером зерен 0,12-0,15 мм - 0,1-0,15 масс.ч.
Для получения композиций в серийный смеситель предварительно заливают лак этиноль, согласно массному содержанию. Затем добавляют наполнитель в виде порошкообразного графита литейного серебристого, молотого доменного шлака и смешивают для получения однородной массы. В последнюю очередь добавляют латекс и заканчивают перемешивание.
Нанесение композиции может быть выполнено вручную (кистью, валиком) или средствами малой механизации (в частности, с помощью пневмораспылительного агрегата).
Соединяемые детали деревянных конструкций предварительно пропитывают чистым лаком этиноль, который имеет высокую пропитывающую способность. Далее наносят клеящий состав и соединяют детали.
Верхний гидроизолирующий и антикоррозийный слой наносят одним из способов, указанных выше.
Полимеризация клеящего и гидроизолирующего слоев происходит естественным путем при температуре окружающей среды, в том числе и при отрицательной (до -40°C).
Таким образом, повышается надежность и долговечность строительных деревянных конструкций, так как предлагаемая композиция обладает высокими пропитывающими и антикоррозийными защитными свойствами, позволяющими круглогодично производить работы по защите деревянных конструкций.